(57)【要約】      （修正有）【課題】ゴムの使用量を抑制しつつ、優れた低燃費性及び操縦安定性が得られるベーストレッド用ゴム組成物、及び該ゴム組成物を用いたベーストレッドを有する空気入りタイヤを提供する。【解決手段】ゴム成分、柱状又は紡錘状のシリカ被覆炭酸カルシウム粒子、及び補強充填剤を含有するベーストレッド用ゴム組成物。好ましくは、シリカ被覆炭酸カルシウム粒子は、平均直径が０．２〜１．０μｍ、平均長さが１．０〜５０μｍ、長さと直径との比（長さ／直径）の平均値が５〜２００である。【選択図】なし【特許請求の範囲】
【請求項１】
ゴム成分、柱状又は紡錘状のシリカ被覆炭酸カルシウム粒子、及び補強充填剤を含有するベーストレッド用ゴム組成物。
【請求項２】
シリカ被覆炭酸カルシウム粒子は、平均直径が０．２〜１．０μｍ、平均長さが１．０〜５０μｍ、長さと直径との比（長さ／直径）の平均値が５〜２００である請求項１記載のベーストレッド用ゴム組成物。
【請求項３】
シリカ被覆炭酸カルシウム粒子において、炭酸カルシウム粒子の表面を被覆するシリカの形状が粒子状であり、該粒子状のシリカの平均粒子径が１０〜１００ｎｍである請求項１又は２記載のベーストレッド用ゴム組成物。
【請求項４】
ゴム成分１００質量部に対して、シリカ被覆炭酸カルシウム粒子を１〜６０質量部、補強充填剤を２０〜１００質量部を含有する請求項１〜３のいずれかに記載のベーストレッド用ゴム組成物。
【請求項５】
ゴム成分１００質量％中に天然ゴムが１０質量％以上配合される請求項１〜４のいずれかに記載のベーストレッド用ゴム組成物。
【請求項６】
請求項１〜５のいずれかに記載のゴム組成物を用いたベーストレッドを有し、該ベーストレッドの容積比率がトレッド全体の１０〜５０％である空気入りタイヤ。
【発明の詳細な説明】
【技術分野】
【０００１】
本発明は、ベーストレッド用ゴム組成物及びそれを用いたタイヤに関する。
【背景技術】
【０００２】
近年、省エネルギーの社会的な要請に伴い、タイヤの転がり抵抗を低減して発熱を抑えることにより、自動車を低燃費化することが行われている。特に、タイヤ部材のなかでもタイヤにおける占有比率の高いトレッドに対して、優れた低発熱性が要求されている。また、タイヤは依然として熱源としてのリサイクルが多く、温室化ガスの抑制のため、使用する有機材料、主としてゴムの使用量を低減することが望ましい。
【０００３】
更に、車の走行における安全性の面から、タイヤのトレッドに対して優れたグリップ性能も要求されているが、低燃費性とグリップ性能とは背反性能であるため、一般的にトレッドをキャップトレッド／ベーストレッドの２層構造とし、ベーストレッド用として低発熱性を有するゴムを採用することが一般的に行われている。
【０００４】
すなわち、キャップトレッドのような路面と接する表層部にはグリップ力の高いゴム組成物を用い、ベーストレッドのような内層部には低発熱性を有するゴム組成物を使用することで、タイヤの低燃費性とグリップ性能を両立させるというものである。また、ゴムの使用量の低減のために、トレッドのように路面に接しないベーストレッドに増量材として炭酸カルシウムが使用されることがある（特許文献１参照）。
【０００５】
しかしながら、炭酸カルシウムを増量材として添加した場合、発熱性にあまり寄与せず、転がり抵抗を悪化させることなく、ゴムの使用量を減少させることが可能となるが、一方で加硫ゴム組成物の剛性の低下を引き起こし、自動車の操縦安定性を悪化させてしまうという欠点がある。
【特許文献１】特開２００５−１７９５７２号公報
【発明の開示】
【発明が解決しようとする課題】
【０００６】
本発明は、前記課題を解決し、ゴムの使用量を抑制しつつ、優れた低燃費性及び操縦安定性が得られるベーストレッド用ゴム組成物、及び該ゴム組成物を用いたベーストレッドを有する空気入りタイヤを提供することを目的とする。
【課題を解決するための手段】
【０００７】
本発明は、ゴム成分、柱状又は紡錘状のシリカ被覆炭酸カルシウム粒子、及び補強充填剤を含有するベーストレッド用ゴム組成物に関する。
【０００８】
上記シリカ被覆炭酸カルシウム粒子は、平均直径が０．２〜１．０μｍ、平均長さが１．０〜５０μｍ、長さと直径との比（長さ／直径）の平均値が５〜２００であることが好ましい。
【０００９】
上記シリカ被覆炭酸カルシウム粒子において、炭酸カルシウム粒子の表面を被覆するシリカの形状が粒子状であり、該粒子状のシリカの平均粒子径が１０〜１００ｎｍであることが好ましい。
【００１０】
上記ゴム組成物は、上記ゴム成分１００質量部に対して、上記シリカ被覆炭酸カルシウム粒子を１〜６０質量部、上記補強充填剤を２０〜１００質量部を含有することが好ましい。
上記ゴム組成物では、上記ゴム成分１００質量％中に天然ゴムが１０質量％以上配合されることが好ましい。
【００１１】
本発明はまた、上記ゴム組成物を用いたベーストレッドを有し、該ベーストレッドの容積比率がトレッド全体の１０〜５０％である空気入りタイヤに関する。
【発明の効果】
【００１２】
本発明によれば、ゴム成分、柱状又は紡錘状のシリカ被覆炭酸カルシウム粒子、及び補強充填剤を含有するベーストレッド用ゴム組成物であるので、当該ゴム組成物をベーストレッドに使用することにより、ゴムの使用量を抑制しつつ、優れた低燃費性及び操縦安定性が発揮される空気入りタイヤを提供することができる。
【発明を実施するための最良の形態】
【００１３】
本発明のベーストレッド用ゴム組成物は、ゴム成分、柱状又は紡錘状のシリカ被覆炭酸カルシウム粒子、及び補強充填剤を含有する。ベーストレッド用ゴム組成物の成分として、柱状又は紡錘状のシリカ被覆炭酸カルシウム粒子を使用することにより、タイヤの転がり抵抗を低減して発熱を抑えられるため、良好な低燃費性を実現できる。また、当該粒子を使用することでゴムの使用量を減少できると同時に、炭酸カルシウムを使用した場合のような剛性低下の問題も生じないため、優れた操縦安定性も得ることができる。このように、本発明により、ゴムの使用量を抑制し、転がり抵抗を犠牲にすることなく、操縦安定性に優れたベーストレッドを有するタイヤを製造できる。
【００１４】
本発明に使用されるゴム成分としては、一般にタイヤ用ゴム組成物に使用されるジエン系ゴム等が挙げられる。ジエン系ゴムの具体例としては、天然ゴム（ＮＲ）、スチレン−ブタジエンゴム（ＳＢＲ）、ブタジエンゴム（ＢＲ）、イソプレンゴム（ＩＲ）、エチレン−プロピレン−ジエンゴム（ＥＰＤＭ）、クロロプレンゴム（ＣＲ）、アクリロニトリル−ブタジエンゴム（ＮＢＲ）などのジエン系合成ゴムが挙げられるが、これらに限定されるものではない。これらは、単独で用いてもよく、２種以上を併用してもよい。なかでも、低発熱性と加工性に優れることから、ＮＲを使用することが好ましい。また、ＮＲ及びＢＲを併用することも好ましい。
【００１５】
ゴム成分１００質量％中のＮＲの含有量は、好ましくは１０質量％以上、より好ましくは２０質量％以上、更に好ましくは４０質量％以上である。１０質量％未満であると、加工性が悪化する傾向がある。ＮＲの含有量は、好ましくは９０質量％以下、より好ましくは８０質量％以下、更に好ましくは７５質量％以下である。９０質量％を超えると、低燃費性が悪化する傾向がある。
【００１６】
ゴム成分１００質量％中のＢＲの含有量は、好ましくは１０質量％以上、より好ましくは２０質量％以上、更に好ましくは２５質量％以上である。１０質量％未満であると、低燃費性が悪化する傾向がある。ＢＲの含有量は、好ましくは６０質量％以下、より好ましくは５０質量％以下、更に好ましくは４０質量％以下である。６０質量％を超えると、加工性が悪化する傾向がある。
【００１７】
ＮＲ及びＢＲを併用する場合、ゴム成分１００質量％中のＮＲ及びＢＲの合計含有量は、好ましくは８０質量％以上、より好ましくは９０質量％以上、更に好ましくは１００質量％である。８０質量％未満であると、低燃費性が悪化する傾向がある。
【００１８】
本発明における柱状又は紡錘状のシリカ被覆炭酸カルシウム粒子は、炭酸カルシウム粒子表面の全部又は一部がシリカで被覆された柱状又は紡錘状粒子である。
【００１９】
柱状又は紡錘状のシリカ被覆炭酸カルシウム粒子は、平均直径が０．２〜１．０μｍ、平均長さが１．０〜５０μｍ、長さと直径との比（長さ／直径（Ｌ／Ｄ））の平均値が５〜２００であることが好ましい。平均直径が０．２μｍ未満では、製造が困難で、操縦安定性の向上が認められない傾向があり、平均直径が１．０μｍを超えると、高速耐久性能が低下する傾向がある。平均長さが１．０μｍ未満では、操縦安定性の向上が認められない傾向があり、平均長さが５０μｍを超えると、成形加工性が低下する傾向がある。Ｌ／Ｄの平均値が５未満では、操縦安定性の向上が得られない傾向があり、Ｌ／Ｄの平均値が２００を超えると、ゴムの成形加工性が低下し、生産性が低下する傾向がある。
【００２０】
上記平均直径は、より好ましくは０．８μｍ以下、更に好ましくは０．６μｍ以下である。上記平均長さは、より好ましくは３０μｍ以下、更に好ましくは１０μｍ以下である。上記Ｌ／Ｄの平均値は、より好ましくは１０以上、更に好ましくは５０以上である。
なお、上記シリカ被覆炭酸カルシウム粒子の平均直径、平均長さ、Ｌ／Ｄとは、それぞれ粒子の短径、長径、長径／短径である。
【００２１】
炭酸カルシウム粒子の表面を被覆するシリカの形状は、ゴムとの接触面積を大きくするため、粒子状であることが好ましく、その粒子状のシリカの平均粒子径は、１０〜１００ｎｍであることが好ましい。１０ｎｍ未満では、操縦安定性の向上が認められない傾向があり、１００ｎｍを超えると、被覆するシリカが炭酸カルシウム粒子から脱落しやすくなり、高速耐久性能が低下する傾向がある。上記平均粒子径の下限は１２ｎｍであることがより好ましく、上限は５０ｎｍであることがより好ましい。
なお、上記シリカの平均粒子径とは、炭酸カルシウム表面を被覆した粒子状の形態をもつシリカ粒子の直径（形態が球でない場合は長径と短径の平均値）である。
【００２２】
上記シリカ被覆炭酸カルシウム粒子の形状（柱状、紡錘状）や平均直径、平均長さ、Ｌ／Ｄの平均値、及び炭酸カルシウム粒子の表面を被覆するシリカの形状（粒子状）や粒子状のシリカの平均粒子径は、走査型電子顕微鏡による観察や、透過型電子顕微鏡における透過電子像の観察により測定することができる。
【００２３】
上記シリカ被覆炭酸カルシウム粒子１００質量％中のシリカ含量は、好ましくは５質量％以上、より好ましくは１０質量％以上である。また、当該シリカ含量は、好ましくは５０質量％以下、より好ましくは３０質量％以下である。５質量％未満であると、強度が低下する傾向があり、５０質量％を超えると、製造が困難となる傾向がある。
【００２４】
上記シリカ被覆炭酸カルシウム粒子は、例えば、炭酸カルシウム粒子（柱状又は紡錘状）の合成途中に、シリカ（コロイダルシリカ、シリカゲル、無水シリカ、ホワイトカーボン等の合成シリカ等）を添加すること、又はケイ酸アルカリ（ケイ酸ナトリウム等）からシリカを析出させることで炭酸カルシウム表面上にシリカ粒子を固着、結合させて製造することができる。例えば、特開２００７−７０１６４号公報や特開２００３−６３８２１号公報に記載されている製法等に従って製造できる。
【００２５】
上記シリカ被覆炭酸カルシウム粒子の配合量は、ゴム成分１００質量部に対して、好ましくは１質量部以上、より好ましくは５質量部以上、更に好ましくは１０質量部以上である。また、当該配合量は、ゴム成分１００質量部に対して、好ましくは６０質量部以下、より好ましくは５５質量部以下、更に好ましくは５０質量部以下である。１質量部未満であると、効果が得られず、６０質量部を超えると、配合量に見合う効果が小さくなる一方で、ゴムの成形加工性が低下し、生産性が低下するため、好ましくない。
【００２６】
補強充填剤としては、上記シリカ被覆炭酸カルシウム粒子以外で、タイヤ工業で一般的に用いられているものを特に制限なく使用でき、例えば、カーボンブラック、シリカ、クレー、タルク、炭酸マグネシウム等が挙げられる。ゴムに対する補強性が高く、比較的安価であることからカーボンブラックを用いることが好ましい。
【００２７】
カーボンブラックとしては、タイヤ工業において一般的に用いられるＳＡＦ、ＩＳＡＦ、ＨＡＦ、ＦＥＦなどを用いることができる。カーボンブラックは単独で用いてもよく、２種以上組み合わせて用いてもよい。
【００２８】
上記カーボンブラックのチッ素吸着比表面積（Ｎ２ＳＡ）は、好ましくは８０ｍ２／ｇ以上、より好ましくは１００ｍ２／ｇ以上である。カーボンブラックのＮ２ＳＡが８０ｍ２／ｇ未満では、充分な補強性が得られない傾向がある。また、カーボンブラックのＮ２ＳＡは、好ましくは２５０ｍ２／ｇ以下、より好ましくは２００ｍ２／ｇ以下である。カーボンブラックのＮ２ＳＡが２５０ｍ２／ｇを超えると、発熱が増大し、低燃費性能が低下する傾向がある。
なお、カーボンブラックのチッ素吸着比表面積は、ＪＩＳ  Ｋ６２１７のＡ法によって求められる。
【００２９】
上記補強充填剤の配合量は、ゴム成分１００質量部に対して、好ましくは２０質量部以上、より好ましくは３０質量部以上である。２０質量部未満であると、耐久性が劣る傾向がある。また、補強充填剤の配合量は、ゴム成分１００質量部に対して、好ましくは１００質量部以下、より好ましくは６０質量部以下である。１００質量部を超えると、発熱が大きくなりすぎるため、転がり抵抗が悪化する傾向がある。
【００３０】
上記ゴム組成物には、シランカップリング剤を配合することが好ましい。上記シリカ被覆炭酸カルシウム粒子は表面がシリカで被覆されていることから、シリカと同様にシランカップリング剤との結合反応により、発熱性の低減が期待できる。
【００３１】
シランカップリング剤としては、従来公知のシランカップリング剤を用いることができ、例えば、ビス（３−トリエトキシシリルプロピル）テトラスルフィド、ビス（２−トリエトキシシリルエチル）テトラスルフィド、ビス（４−トリエトキシシリルブチル）テトラスルフィド、ビス（３−トリメトキシシリルプロピル）テトラスルフィド、ビス（２−トリメトキシシリルエチル）テトラスルフィド、ビス（４−トリメトキシシリルブチル）テトラスルフィド、ビス（３−トリエトキシシリルプロピル）トリスルフィド、ビス（２−トリエトキシシリルエチル）トリスルフィド、ビス（４−トリエトキシシリルブチル）トリスルフィド、ビス（３−トリメトキシシリルプロピル）トリスルフィド、ビス（２−トリメトキシシリルエチル）トリスルフィド、ビス（４−トリメトキシシリルブチル）トリスルフィド、ビス（３−トリエトキシシリルプロピル）ジスルフィド、ビス（２−トリエトキシシリルエチル）ジスルフィド、ビス（４−トリエトキシシリルブチル）ジスルフィド、ビス（３−トリメトキシシリルプロピル）ジスルフィド、ビス（２−トリメトキシシリルエチル）ジスルフィド、ビス（４−トリメトキシシリルブチル）ジスルフィド、３−トリメトキシシリルプロピル−Ｎ，Ｎ−ジメチルチオカルバモイルテトラスルフィド、３−トリエトキシシリルプロピル−Ｎ，Ｎ−ジメチルチオカルバモイルテトラスルフィド、２−トリエトキシシリルエチル−Ｎ，Ｎ−ジメチルチオカルバモイルテトラスルフィド、２−トリメトキシシリルエチル−Ｎ，Ｎ−ジメチルチオカルバモイルテトラスルフィド、３−トリメトキシシリルプロピルベンゾチアゾリルテトラスルフィド、３−トリエトキシシリルプロピルベンゾチアゾールテトラスルフィド、３−トリエトキシシリルプロピルメタクリレートモノスルフィド、３−トリメトキシシリルプロピルメタクリレートモノスルフィドなどのスルフィド系；３−メルカプトプロピルトリメトキシシラン、３−メルカプトプロピルトリエトキシシラン、２−メルカプトエチルトリメトキシシラン、２−メルカプトエチルトリエトキシシランなどのメルカプト系；上記メルカプト系のメルカプト基をカルボン酸、例えば、オクチル酸、デカン酸などの脂肪酸でエステル化した３−オクタノイルチオ−プロピルトリエトキシシラン、３−デカノイルチオ−プロピルトリエトキシシランなどの保護化メルカプト系；ビニルトリエトキシシラン、ビニルトリメトキシシランなどのビニル系；３−アミノプロピルトリエトキシシラン、３−アミノプロピルトリメトキシシラン、３−（２−アミノエチル）アミノプロピルトリエトキシシラン、３−（２−アミノエチル）アミノプロピルトリメトキシシランなどのアミノ系；γ−グリシドキシプロピルトリエトキシシラン、γ−グリシドキシプロピルトリメトキシシラン、γ−グリシドキシプロピルメチルジエトキシシラン、γ−グリシドキシプロピルメチルジメトキシシランなどのグリシドキシ系；３−ニトロプロピルトリメトキシシラン、３−ニトロプロピルトリエトキシシランなどのニトロ系；３−クロロプロピルトリメトキシシラン、３−クロロプロピルトリエトキシシラン、２−クロロエチルトリメトキシシラン、２−クロロエチルトリエト���シシランなどのクロロ系；などを挙げることができる。これらのシランカップリング剤は、単独で用いてもよく、２種以上を組み合わせて用いてもよい。また、これらの縮合物でも同様の効果が得られる。商品名としては、Ｓｉ６９（デグッサ社製）（ビス（３−トリエトキシシリルプロピル）テトラスルフィド）、Ｓｉ７５（ビス（３−トリエトキシシリルプロピル）ジスルフィド）、Ｓｉ３６３、ＮＸＴ、ＮＸＴ−ＬＶ、ＮＸＴ−ＵＬＶ、ＮＸＴ−Ｚなどが好ましく用いられる。
【００３２】
シランカップリング剤の含有量は、シリカ１００質量部に対して１質量部以上が好ましく、３質量部以上がより好ましい。１質量部未満であると、ゴム強度が低下する傾向にある。また、シランカップリング剤の含有量は、シリカ１００質量部に対して１５質量部以下が好ましく、１０質量部以下がより好ましい。１５質量部を超えると、ゴムの混練り及び押し出し加工性の改善効果は小さい一方、コストが上昇してしまい経済的ではなく、また、ゴム強度が低下する傾向にある。
【００３３】
本発明のゴム組成物には、前記ゴム成分、シリカ被覆炭酸カルシウム粒子、補強充填剤、シランカップリング剤以外にも、従来ゴム工業で使用される配合剤、例えば、酸化亜鉛、ステアリン酸、老化防止剤、オイル、ワックス、硫黄等の加硫剤、加硫促進剤等を適宜配合することができる。
【００３４】
本発明のゴム組成物に用いられるオイルとしては、アロマティック系オイル、ナフテン系オイル等が挙げられるが、加工性に優れるアロマティック系オイルが好ましく用いられる。
【００３５】
上記オイルの配合量は、ゴム成分１００質量部に対して、好ましくは１質量部以上、より好ましくは３質量部以上である。また、当該配合量は、ゴム成分１００質量部に対して、好ましくは５０質量部以下、より好ましくは４５質量部であることが好ましい。配合量が１質量部未満では、加工性が低下する傾向があり、５０質量部を超えると、発熱量が高くなり、低燃費性が低下する傾向がある。
【００３６】
本発明のゴム組成物の製造方法としては、公知の方法を用いることができ、例えば、前記各成分をオープンロール、バンバリーミキサーなどのゴム混練装置を用いて混練し、その後加硫する方法等により製造できる。
【００３７】
本発明のゴム組成物は、タイヤのベーストレッドとして用いられる。ベーストレッドとは、多層構造を有するトレッドの内層部であり、２層構造〔表面層（キャップトレッド）及び内面層（ベーストレッド）〕からなるトレッドでは内面層である。２層構造とする場合、ベーストレッド用ゴム組成物の５０℃におけるｔａｎδは、キャップトレッド用ゴム組成物の５０℃におけるｔａｎδより小さい値を示すことが好ましい。
【００３８】
本発明のゴム組成物を用いて得られたベーストレッドの容積比率は、トレッド全体（１００％）の１０％以上であることが好ましく、２０％以上であることがより好ましい。容積比率が１０％未満では、発熱を抑制し、転がり抵抗を低減する効果が不充分となる傾向がある。また、該容積比率は５０％以下であることが好ましく、４０％以下であることがより好ましい。容積比率が５０％を超えると、摩耗時にベーストレッドがタイヤの表面に露出するおそれがある。トレッドがベーストレッド及びキャップトレッドの２層構造、又は３層以上の多層構造を取る場合も、ベーストレッドの容積比率は上記範囲内であることが好ましい。
【００３９】
多層構造のトレッドは、シート状にしたものを、所定の形状に張り合わせる方法や、２本以上の押出し機に装入して押出し機のヘッド出口で２層以上に形成する方法により作製することができる。
【００４０】
本発明の空気入りタイヤは、上記ゴム組成物を用いて通常の方法によって製造される。すなわち、必要に応じて各種添加剤を配合したゴム組成物を、未加硫の段階でタイヤのベーストレッドの形状に合わせて押し出し加工し、タイヤ成型機上にて通常の方法にて成形し、他のタイヤ部材とともに貼り合わせ、未加硫タイヤを形成する。この未加硫タイヤを加硫機中で加熱加圧してタイヤを製造できる。
【００４１】
本発明の空気入りタイヤは、乗用車用タイヤ、バス用タイヤ、トラック用タイヤ等として好適に用いられる。
【実施例】
【００４２】
実施例に基づいて、本発明を具体的に説明するが、本発明はこれらのみに限定されるものではない。
【００４３】
以下に、実施例及び比較例で用いた各種薬品について説明する。
天然ゴム（ＮＲ）：テックビーハング社製のＲＳＳ＃３
ポリブタジエン（ＢＲ）：宇部興産（株）製のウベポールＢＲ１５０Ｂ（シス含量：９６％）
カーボンブラック：キャボットジャパン（株）製のショウブラックＮ２２０（窒素吸着比表面積：１２５ｍ２／ｇ）
炭酸カルシウム：白石工業（株）製の白艶華ＣＣ
シリカ被覆炭酸カルシウム粒子：日鉄鉱業（株）製ＡＣ−５０（粒子の形状：柱状又は紡錘状、平均直径：０．２μｍ、平均長さ：３．０μｍ、平均Ｌ／Ｄ：１５０、シリカ含量：１３質量％、被覆シリカの形状：粒子状、シリカ平均粒子径５０ｎｍ）
シランカップリング剤：デグッサ社製のＳｉ７５（ビス（３−トリエトキシシリルプロピル）ジスルフィド）
オイル：出光興産（株）製のダイアナプロセスオイルＰＳ３２３
ワックス：大内新興化学工業（株）製のサンノックワックス
老化防止剤：大内新興化学工業（株）製のノクラック６Ｃ（Ｎ−１，３−ジメチルブチル−Ｎ’−フェニル−ｐ−フェニレンジアミン）
ステアリン酸：日本油脂（株）製
酸化亜鉛：三井金属鉱業（株）製の亜鉛華１号
硫黄：鶴見化学工業（株）製の粉末硫黄
加硫促進剤ＣＺ：大内新興化学工業（株）製のノクセラーＣＺ（Ｎ−シクロヘキシル−２−ベンゾチアゾリルスルフェンアミド）
【００４４】
実施例１〜３及び比較例１〜２
硫黄及び加硫促進剤以外の薬品を表１に示す配合量添加し、バンバリーミキサーを用いて、１４０℃で３分間混練りした。その後、得られた混練物に対して、硫黄及び加硫促進剤を表１に示す配合量添加し、２軸オープンロールを用いて、８０℃で４分間混練りし、ベーストレッド用ゴム組成物を得た。
【００４５】
得られたゴム組成物をベーストレッド部に用いて未加硫タイヤを作製し、加硫することで試験タイヤ（サイズ：１９５／６５Ｒ１５）を作製した。このとき、該タイヤのトレッドに対するべーストレッド容積比率が３０％となるようにした。
【００４６】
得られた試験タイヤを用いて、以下に示す試験方法により転がり抵抗及び操縦安定性を評価した。また、調製したゴム組成物中のゴム成分の含有率（％）も算出した。結果を表１に示す。
【００４７】
＜転がり抵抗＞
転がり抵抗試験機を用い、試験タイヤを、リム１５×６ＪＪ、内圧２３０ｋＰａ、荷重３．４３ｋＮ、速度８０ｋｍ／時間の条件で走行させたときの転がり抵抗を測定した。比較例１の転がり抵抗値を１００として、それぞれ指数表示した。指数が大きいほど転がり抵抗が小さく、良好である。
【００４８】
＜操縦安定性＞
試験タイヤを車両（国際ＦＦ２０００ｃｃ）の前輪に装着してテストコースを実車走行し、ドライバーの官能評価により操縦安定性を評価した。評価は１０点を満点とし、比較例１を６点として相対評価を行なった。評点が大きいほど操縦安定性が良好である。
【００４９】
【表１】
2010090225.tif 000002
【００５０】
シリカ被覆炭酸カルシウム粒子を用いてゴム成分の使用量を抑制した実施例では、優れた転がり抵抗及び操縦安定性が得られた。一方、当該粒子に代えて炭酸カルシウムを用いてゴム使用量を抑制した比較例１では、転がり抵抗や操縦安定性が劣っていた。また、充填剤としてカーボンブラックのみを用い、ゴム使用量をやや多く設計した比較例２でも、転がり抵抗や操縦安定性が劣っていた。